(57)【要約】  本発明の光学材料用重合性組成物は、（Ａ）（メタ）アクリル基を有する重合性単量体を含む単量体混合物と、（Ｂ）一般式（１）および一般式（２）で表される化合物から選択される少なくとも1種である、フォトクロミック化合物と、（Ｃ）一般式（ａ）〜（ｃ）で表される化合物から選択される少なくとも１種である、紫外線吸収剤と、を含む。  ＰＣ-Ｌ-Ｃｈａｉｎ              （１）  ＰＣ-Ｌ-Ｃｈａｉｎ-Ｌ'-ＰＣ'  （２）2017047742.tif 0000482017047742.tif 0000492017047742.tif 000050
2017047742.tif 000002
【特許請求の範囲】
【請求項１】
（Ａ）（メタ）アクリル基を有する重合性単量体を含む単量体混合物と
（Ｂ）一般式（１）および一般式（２）で表される化合物から選択される少なくとも1種である、フォトクロミック化合物と
（Ｃ）一般式（ａ）〜（ｃ）で表される化合物から選択される少なくとも１種である、紫外線吸収剤と
を含む、光学材料用重合性組成物；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化１】
2017047742.tif 000032
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化２】
2017047742.tif 000033
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化３】
2017047742.tif 000034
（式（ｂ）中、Ｚ１およびＺ２は同一でも異なっていてもよく、Ｃ１〜Ｃ６アルキル基、Ｃ１〜Ｃ６アルコキシ基を示す。）
【化４】
2017047742.tif 000035
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
【請求項２】
（メタ）アクリル基を有する重合性単量体を含む単量体混合物（Ａ）が、
一般式（ｉ）、一般式（ii）、一般式（iii）および式（iv）で表される化合物から選択される少なくとも２種を含む、請求項１記載の光学材料用重合性組成物。
【化５】
2017047742.tif 000036
（式中、Ｒは、水素原子またはメチル基を示し、複数存在するＲは同一でも異なっていてもよい。ｍ、ｎは、０〜２０の整数を示し、同一でも異なっていてもよい。）
【化６】
2017047742.tif 000037
（式中、Ｒは、水素原子またはメチル基を示し、複数存在するＲは同一でも異なっていてもよい。ｐは、０〜２０の整数を示す。）
【化７】
2017047742.tif 000038
（式中、Ｒは、水素原子またはメチル基を示し、ｑは、０〜２０の整数を示す。）
【化８】
2017047742.tif 000039
【請求項３】
（Ｃ）紫外線吸収剤が、２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−エチル−２'−エトキシオキサニリド、および（ｐ−メトキシベンジリデン）マロン酸ジメチルから選択される少なくとも一種である、請求項１または２に記載の光学材料用重合性組成物。
【請求項４】
請求項１〜３のいずれかに記載の光学材料用重合性組成物を硬化させた成形体。
【請求項５】
請求項４に記載の成形体からなる光学材料。
【請求項６】
請求項４に記載の成形体からなるプラスチックレンズ。
【請求項７】
偏光フィルムと、
前記偏光フィルムの少なくとも一方の面上に形成された、請求項４に記載の成形体からなる基材層と、を備えるプラスチック偏光レンズ。
【請求項８】
（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、
を一括混合して、光学材料用重合性組成物を調製する工程と、
前記光学材料用重合性組成物を注型重合することによりレンズ基材を形成する工程を含む、プラスチックレンズの製造方法；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化９】
2017047742.tif 000040
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化１０】
2017047742.tif 000041
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化１１】
2017047742.tif 000042
（式（ｂ）中、Ｚ１およびＺ２は同一でも異なっていてもよく、Ｃ１〜Ｃ６アルキル基、Ｃ１〜Ｃ６アルコキシ基を示す。）
【化１２】
2017047742.tif 000043
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
【請求項９】
（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、
を一括混合して、光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化１３】
2017047742.tif 000044
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化１４】
2017047742.tif 000045
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化１５】
2017047742.tif 000046
（式（ｂ）中、Ｚ１およびＺ２は同一でも異なっていてもよく、Ｃ１〜Ｃ６アルキル基、Ｃ１〜Ｃ６アルコキシ基を示す。）
【化１６】
2017047742.tif 000047
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
【発明の詳細な説明】
【技術分野】
【０００１】
本発明は、フォトクロミック化合物および紫外線吸収剤を含む光学材料用重合性組成物、当該組成物から得られる光学材料およびプラスチックレンズに関する。
【背景技術】
【０００２】
プラスチックレンズは、無機レンズに比べ高屈折率、高アッベ数であり、軽量で割れ難く、染色が可能なため眼鏡レンズ、カメラレンズ等の光学材料として急速に普及してきている。これまでに様々なレンズ用成形体が開発され使用されている。
その中でも代表的な例として、ジエチレングリコールビスアリルカーボネートやジアリルイソフタレートから得られるアリル樹脂や、（メタ）アクリレートから得られる（メタ）アクリル樹脂、イソシアネートとチオールから得られるポリチオウレタン樹脂が挙げられる。【０００３】
また近年、様々な機能が付与されたプラスチックレンズが開発されてきている。
例えば、フォトクロミック性能を有するプラスチックレンズの開発が進められている。フォトクロミック性能を有する眼鏡とは、屋内では普通の透明色の眼鏡として機能し、屋外では太陽光（紫外線）に反応してレンズがグレー、ブラウン等に色づき、まぶしさから目を守る機能を発揮する眼鏡である。屋内・屋外の両方での使用に対応する高機能な眼鏡であり、近年、その需要が拡大している。
フォトクロミックレンズ材料として、例えば、特許文献１〜６に記載の技術を挙げることができる。【０００４】
特許文献１には、フォトクロミック化合物と特定の構造の（メタ）アクリル酸エステルおよびジビニルベンゼンを含む重合性組成物を注型重合法でラジカル重合させることにより、屈折率が高く、フォトクロミック特性に優れた眼鏡用フォトクロミックレンズを提供できることが開示されている。【０００５】
特許文献２には、フォトクロミック化合物とジ（メタ）アクリル基を有する重合性単量体を含む組成物を注型重合法でラジカル重合させることにより、光応答性の速いフォトクロミック性を有するとともに、低比重、耐衝撃性等の諸物性を有するフォトクロミック光学材料を提供できることが開示されている。また、フォトクロミック化合物とポリオールまたはポリチオールとポリイソシアネートおよびジ（メタ）アクリル基を有する重合性単量体を含む組成物を硬化させることにより、高屈折率のフォトクロミック光学材料を提供できることが開示されている。【０００６】
特許文献３には、フォトクロミック化合物とフルオレンアクリレート化合物を含む光学材料用重合性組成物を注型重合法でラジカル重合させることにより、高屈折ながらも光変色性能と光学特性が優れたフルオレンアクリル系のフォトクロミック光学材料を提供できることが開示されている。【０００７】
特許文献４には、所定のフォトクロミック化合物と、ジ（メタ）アクリレート化合物とを含む組成物からなる、レンズが記載されている。【０００８】
特許文献５には、クロメン骨格を有するフォトクロミック化合物とフェノール化合物を含む組成物からなるコーティング層を、チオウレタン系プラスチックレンズの表面に設けたレンズが開示されている。【０００９】
特許文献６には、チオウレタン樹脂からなるレンズ基材と、該基材上に、フォトクロミック化合物とラジカル重合性単量体とを含む溶液を塗布することで形成されたフォトクロミック膜とを有するフォトクロミックレンズが開示されている。
なお、特許文献７には、フォトクロミック特性を有する化合物が開示されている。【００１０】
また、プラスチックレンズに付与される別の機能として紫外線カット機能が挙げられる。近年、紫外線（ＵＶ）をカット機能有するプラスチックレンズの開発が進められている。【００１１】
特許文献８には、波長３００ｎｍ以上、４００ｎｍ以下域の平均光線透過率が０．５％以下である、紫外線吸収剤を含むプラスチックレンズが開示されている。【００１２】
さらに、近年、プラスチックレンズのさらなる高機能化が求められており、上述のフォトクロミック性能と紫外線カット機能の両方を併せ持つプラスチックレンズが開発されてきている。特許文献１〜３には、フォトクロミック化合物を含む重合性組成物に紫外線吸収剤を添加してもよいことが記載されている。しかし、実施例において、具体的に、これらの化合物を共に含む重合性組成物は記載されていない。
【先行技術文献】
【特許文献】
【００１３】
【特許文献１】国際公開第２０１２／１４１３０６号パンフレット
【特許文献２】特開２００４−７８０５２号公報
【特許文献３】国際公開第２０１４／２０８９９４号パンフレット
【特許文献４】特開平８−２７２０３６号公報
【特許文献５】特開２００５−２３２３８号公報
【特許文献６】特開２００８−３０４３９号公報
【特許文献７】特開２０１１−１４４１８１号公報
【特許文献８】特開平１０−１８６２９１号公報
【特許文献９】国際公開第２００９／１４６５０９号パンフレット
【特許文献１０】国際公開第２０１０／２０７７０号パンフレット
【特許文献１１】国際公開第２０１２／１４９５９９号パンフレット
【特許文献１２】国際公開第２０１２／１６２７２５号パンフレット
【非特許文献】
【００１４】
【非特許文献１】The European journal of neuroscience, vol.34, Iss.4, 548-58, (2011)
【発明の概要】
【発明が解決しようとする課題】
【００１５】
フォトクロミック化合物は紫外線により効果を発現するものであるのに対し、紫外線吸収剤は紫外線を吸収するものである。そのため、樹脂成形体中にフォトクロミック化合物と紫外線吸収剤が混在した場合、フォトクロミック化合物が発色するために必要な波長域の光を紫外線吸収剤が吸収してしまい、フォトクロミック性能が十分に発揮されないことがあった。
そのため、プラスチックレンズにフォトクロミック性能と紫外線カット機能を同時に付与したい場合、例えば、紫外線吸収剤を重合性組成物に添加して樹脂レンズを作成した後、フォトクロミック化合物が含まれたコート剤をレンズ表面上に施工するなどの方法が通常行われていた。しかしながら、このような製造方法は、フォトクロミック化合物を含むコート剤を調製する工程および樹脂表面上にコート剤を施工する工程が必要となるため製造工程数が多くなり、プラスチックレンズの製造コストが増加することがあった。
【課題を解決するための手段】
【００１６】
本発明者らは、このような従来技術に鑑み鋭意検討した結果、特定のフォトクロミック化合物と特定の紫外線吸収剤を組み合わせであれば、重合性組成物中にこれら両方を併存させることができ、当該重合性組成物を硬化して得られる樹脂が、フォトクロミック性能と紫外線カット機能をともに十分に発揮することを見出し、発明を完成するに至った。【００１７】
即ち、本発明は以下に示すことができる。
[１］  （Ａ）（メタ）アクリル基を有する重合性単量体を含む単量体混合物と
（Ｂ）一般式（１）および一般式（２）で表される化合物から選択される少なくとも1種である、フォトクロミック化合物と
（Ｃ）一般式（ａ）〜（ｃ）で表される化合物から選択される少なくとも１種である、紫外線吸収剤と
を含む、光学材料用重合性組成物；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化１】
2017047742.tif 000003
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化２】
2017047742.tif 000004
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化３】
2017047742.tif 000005
（式（ｂ）中、Ｚ１およびＺ２は同一でも異なっていてもよく、Ｃ１〜Ｃ６アルキル基、Ｃ１〜Ｃ６アルコキシ基を示す。）
【化４】
2017047742.tif 000006
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
[２］  （メタ）アクリル基を有する重合性単量体を含む単量体混合物（Ａ）が、
一般式（ｉ）、一般式（ii）、一般式（iii）および式（iv）で表される化合物から選択される少なくとも２種を含む、[１]記載の光学材料用重合性組成物。
【化５】
2017047742.tif 000007
（式中、Ｒは、水素原子またはメチル基を示し、複数存在するＲは同一でも異なっていてもよい。ｍ、ｎは、０〜２０の整数を示し、同一でも異なっていてもよい。）
【化６】
2017047742.tif 000008
（式中、Ｒは、水素原子またはメチル基を示し、複数存在するＲは同一でも異なっていてもよい。ｐは、０〜２０の整数を示す。）
【化７】
2017047742.tif 000009
（式中、Ｒは、水素原子またはメチル基を示し、ｑは、０〜２０の整数を示す。）
【化８】
2017047742.tif 000010
[３］  （Ｃ）紫外線吸収剤が、２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−エチル−２'−エトキシオキサニリド、および（ｐ−メトキシベンジリデン）マロン酸ジメチルから選択される少なくとも一種である、[１]または[２]に記載の光学材料用重合性組成物。
[４］  [１]〜[３]のいずれかに記載の光学材料用重合性組成物を硬化させた成形体。
[５］  [４]に記載の成形体からなる光学材料。
[６］  [４]に記載の成形体からなるプラスチックレンズ。
[７］  偏光フィルムと、
前記偏光フィルムの少なくとも一方の面上に形成された、[４]に記載の成形体からなる基材層と、を備えるプラスチック偏光レンズ。
[８］（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、
を一括混合して、光学材料用重合性組成物を調製する工程と、
前記光学材料用重合性組成物を注型重合することによりレンズ基材を形成する工程を含む、プラスチックレンズの製造方法；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化９】
2017047742.tif 000011
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化１０】
2017047742.tif 000012
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化１１】
2017047742.tif 000013
（式（ｂ）中、Ｚ１およびＺ２は同一でも異なっていてもよく、Ｃ１〜Ｃ６アルキル基、Ｃ１〜Ｃ６アルコキシ基を示す。）
【化１２】
2017047742.tif 000014
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
[９］（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、
を一括混合して、光学材料用重合性組成物を調製する工程と、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、
を含む、プラスチック偏光レンズの製造方法；
ＰＣ-Ｌ-Ｃｈａｉｎ              （１）
ＰＣ-Ｌ-Ｃｈａｉｎ-Ｌ'-ＰＣ'  （２）
（式（１）または式（２）中、ＰＣとＰＣ'は一般式（３）〜（６）の化合物から誘導される１価の基を示す。ＰＣとＰＣ'は同一でも異なっていてもよい。
【化１３】
2017047742.tif 000015
（式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。）
式（１）または式（２）中、ＬとＬ'は、オキシエチレン鎖、オキシプロピレン鎖、（チオ）エステル基、（チオ）アミド基から選択される1種以上を含む２価の有機基を示す。式（１）または式（２）中、Ｃｈａｉｎは、ポリシロキサン鎖、ポリオキシアルキレン鎖から選択される1種以上を含む１価または２価の有機基を示す。）
【化１４】
2017047742.tif 000016
（式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示し、Ｒ３はエステル結合を含む直鎖または分岐のＣ１〜Ｃ１５炭化水素基を示す。）
【化１５】
2017047742.tif 000017
（式（ｂ）中、Ｚ１およびＺ２は同一でも異なっていてもよく、Ｃ１〜Ｃ６アルキル基、Ｃ１〜Ｃ６アルコキシ基を示す。）
【化１６】
2017047742.tif 000018
（式（ｃ）中、Ｚ３は、置換されていてもよいＣ６〜Ｃ２０の芳香族有機基、置換されていてもよいＣ５〜Ｃ２０の脂環族基を示し、Ｚ４およびＺ５は同一でも異なっていてもよく、Ｃ１〜Ｃ６アルキル基、Ｃ１〜Ｃ６アルコキシ基を示す。）。
【発明の効果】
【００１８】
本発明の光学材料用重合性組成物によれば、同一層に紫外線吸収剤とフォトクロミック化合物とを共存させた場合であっても、光応答性の速いフォトクロミック性能と紫外線カット機能をともに併せ持つ、つまりこれらの特性のバランスに優れたプラスチック眼鏡レンズおよび偏光レンズを提供することができる。
さらに、本発明の光学材料用重合性組成物によれば、同一層に紫外線吸収剤とフォトクロミック化合物とを含む光学材料を得ることができ、紫外線吸収剤を含む層とフォトクロミック化合物を含む層とを別々に形成する必要がないため、光学材料の製造安定性に優れる。
【発明を実施するための形態】
【００１９】
本発明の光学材料用重合性組成物を、以下の実施の形態に基づいて説明する。
本実施形態の光学材料用重合性組成物は、
（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、を含む。
本実施形態の光学材料用重合性組成物は、下記のような（Ａ）〜（Ｃ）成分を組み合わせて用いることにより、アクリル系樹脂において、フォトクロミック性能と紫外線カット機能をともに十分に発揮することができる。
以下、各成分について説明する。
【００２０】
［（Ａ）（メタ）アクリル基を有する重合性単量体を含む単量体混合物］
単量体混合物（Ａ）は、一般式（ｉ）、一般式（ii）、一般式（iii）および式（iv）で表される化合物から選択される少なくとも２種を含む。
【００２１】
【化１７】
2017047742.tif 000019
【００２２】
式中、Ｒは、水素原子またはメチル基を示し、複数存在するＲは同一でも異なっていてもよい。ｍ、ｎは、０〜２０の整数を示し、同一でも異なっていてもよい。
【００２３】
【化１８】
2017047742.tif 000020
【００２４】
式中、Ｒは、水素原子またはメチル基を示し、複数存在するＲは同一でも異なっていてもよい。ｐは、０〜２０の整数を示す。
【００２５】
【化１９】
2017047742.tif 000021
【００２６】
式中、Ｒは、水素原子またはメチル基を示し、ｑは、０〜２０の整数を示す。
【００２７】
【化２０】
2017047742.tif 000022
【００２８】
一般式（ｉ）で表される（メタ）アクリル基を有する重合性単量体としては、ビスフェノールＡジメタクリレート、メチレン-ビス-（4，1-フェニレン）-ビス-（2-メタクリレート）、ビスフェノールＡジアクリレート、メチレン-ビス-（4，1-フェニレン）-ビス-（2-アクリレート）、２，２−ビス−（４−メタクリロイルオキシフェニル）プロパン、２，２−ビス−（４−アクリロイルオキシフェニル）プロパン、２−（４−メタクリロイルオキシフェニル）-２−（４−メタクリロイルオキシエトキシフェニル）プロパン、２−（４−アクリロイルオキシフェニル）-２−（４−アクリロイルオキシエトキシフェニル）プロパン、２，２−ビス−（４−メタクリロイルオキシエトキシフェニル）プロパン、２，２−ビス−（４−アクリロイルオキシエトキシフェニル）プロパン、２−（４−メタクリロイルオキシエトキシフェニル）-２−（４−（メタクリロイルオキシエトキシ）エトキシフェニル）プロパン、２−（４−アクリロイルオキシエトキシフェニル）-２−（４−（アクリロイルオキシエトキシ）エトキシフェニル）プロパン、２，２−ビス−（４−（メタクリロイルオキシエトキシ）エトキシフェニル）プロパン、２，２−ビス−（４−（アクリロイルオキシエトキシ）エトキシフェニル）プロパン等を挙げることができる。
【００２９】
一般式（ii）で表される（メタ）アクリル基を有する重合性単量体としては、エチレングリコールジメタクリレート、ジエチレングリコールジメタクリレート、トリエチレングリコールジメタクリレート、テトラエチレングリコールジメタクリレート、エチレングリコールジアクリレート、ジエチレングリコールジアクリリレート、トリエチレングリコールジアクリレート、テトラエチレングリコールジアクリレート等を挙げることができる。
【００３０】
一般式（iii）で表される（メタ）アクリル基を有する重合性単量体としては、メタクリル酸、アクリル酸、２−ヒドロキシエチルメタクリレート、２−ヒドロキシエチルアクリレート、２−（２−ヒドロキシエトキシ）エチルメタクリレート、２−（２−ヒドロキシエトキシ）エチルアクリレート等を挙げることができる。
【００３１】
上記以外の（メタ）アクリル基を有する重合性単量体としては、ブタンジオールジメタクリレート、ヘキサメチレンジメタクリレート、２，２−ビス（４−メタクリロイルオキシエトキシ−３，５−ジブロモフェニル）プロパン、２，２−ビス−（４−メタクリロイルオキシペンタエトキシフェニル）プロパン、ペンタエリトリトールツリーアクリレート、ペンタエリトリトールテトラアクリレート、トリメチロールプロパントリアクリレート、ジペンタエリトリトールヘキサアクリレート、ビスフェノールＡ−ジグリシジルエーテルジアクリレート系、ビスフェノールＡ−ジグリシジルエーテルジメタアクリレート系、テトラブロモビスフェノールＡ−ジグリシジルエーテルディアクリルレート系、テトラブロモビスフェノールＡ−ジグリシジルエーテルジメタアクリレートなどで構成された群から選択された１種あるいは２種以上の化合物を挙げることができる。
【００３２】
（メタ）アクリル基を有する重合性単量体以外の単量体（式（iv）で表される化合物を除く）としては、スチレン、アルファメチルスチレン、アルファメチルスチレンダイマー、ベンジルルメタクリレート、クロロスチレン、ブロモスチレン、メトキシスチレン、モノベンジルリンゴ酸、ジベンジルリンゴ酸、モノベンジルフマルレート、ジベンジルフマルレート、メチルベンジルリンゴ酸、ジメチルリンゴ酸、ジエチルリンゴ酸、ジブチルリンゴ酸、ジブチルフマルレート、モノブチルリンゴ酸、モノペンチルリンゴ酸、ジペンチルリンゴ酸、モノペンチルフマルレート、ジペンチルフマルレート、ジエチレングリコールビスアリールカーボネイトで構成された群から選択された１種あるいは２種以上の化合物を使用することができる。
【００３３】
単量体混合物（Ａ）１００重量％中に、一般式（ｉ）で表される重合性単量体は、２０〜７０重量％、好ましくは３０〜６０重量％含むことができ、
一般式（ii）で表される重合性単量体は、１０〜６０重量％、好ましくは２０〜５０重量％含むことができ、
一般式（iii）で表される重合性単量体は、２〜２０重量％、好ましくは５〜１５重量％含むことができ、
式（iv）で表される化合物は、１重量％〜２０重量％、好ましくは３重量％〜１５重量％、さらに好ましくは５重量％〜１０重量％含むことができる。
上記範囲で含まれる（Ａ）成分を用い、（Ａ）〜（Ｃ）成分を組み合わせることにより、フォトクロミック性能と紫外線カット機能をともに効果的に発現することができる。なお、数値範囲は適宜組み合わせることができる。
（メタ）アクリル基を有する重合性単量体を含む単量体混合物（Ａ）としては、商品名として例えば、ＳＳＳ−５５モノマーが挙げられる。
【００３４】
［（Ｂ）フォトクロミック化合物］
本実施形態においては、（Ｂ）フォトクロミック化合物として一般式（１）および一般式（２）で表される化合物から選択される少なくとも１種を用いることができる。
ＰＣ-Ｌ-Ｃｈａｉｎ              （１）
ＰＣ-Ｌ-Ｃｈａｉｎ-Ｌ'-ＰＣ'  （２）
【００３５】
ＰＣとＰＣ'は一般式（３）〜（６）の化合物から誘導される１価の基を示す。ＰＣとＰＣ'は同一でも異なっていてもよい。
【００３６】
【化２１】
2017047742.tif 000023
【００３７】
式（３）〜（６）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（３）〜（６）で表される化合物に含まれる、いずれか１つの基は、２価の有機基であるＬまたはＬ'と結合する。
【００３８】
置換されてもよいＣ１〜Ｃ２０の脂肪族基としては、直鎖あるいは分枝鎖状のＣ１〜Ｃ１０アルキル基、直鎖あるいは分枝鎖状のＣ１〜Ｃ１０アルコキシ基、直鎖あるいは分枝鎖状のＣ２〜Ｃ１０アルケニル基、Ｃ１〜Ｃ１０ヒドロキシアルキル基、Ｃ１〜Ｃ１０ヒドロキシアルコキシ基、Ｃ１〜Ｃ１０アルコキシ基で置換されたＣ１〜Ｃ１０アルキル基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ１０アルキルアミノ基、Ｃ１〜Ｃ１０アミノアルキル基、直鎖あるいは分枝鎖状のＣ１〜Ｃ２０アルコキシカルボニル基等を挙げることができる。
【００３９】
置換されてもよいＣ３〜Ｃ２０の脂環族基として、Ｃ３〜Ｃ２０のシクロアルキル基、Ｃ６〜Ｃ２０のビシクロアルキル基等を挙げることができる。
置換されてもよいＣ６〜Ｃ２０の芳香族有機基としては、フェニル基、Ｃ７〜Ｃ１６アルコキシフェニル基、アリールアミノ基、ジアリールアミノ基、アリールＣ１〜Ｃ５アルキルアミノ基、環状アミノ基、アリールカルボニル基、アロイル基等を挙げることができる。
【００４０】
Ｒ１とＲ２として、好ましくは、水素原子；ハロゲン原子； 
直鎖あるいは分枝鎖状のＣ１〜Ｃ１０アルキル基、直鎖あるいは分枝鎖状のＣ１〜Ｃ１０アルコキシ基、Ｃ１〜Ｃ１０ヒドロキシアルコキシ基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ５アルキルアミノ基等の、置換されてもよいＣ１〜Ｃ２０の脂肪族基；
フェニル基、Ｃ７〜Ｃ１６アルコキシフェニル基、Ｃ１〜Ｃ５ジアルキルアミノ基、アリールアミノ基、ジアリールアミノ基、アリールＣ１〜Ｃ５アルキルアミノ基、環状アミノ基等の、置換されてもよいＣ６〜Ｃ２０の芳香族有機基；等を挙げることができる。Ｒ１とＲ２は、それぞれ同一でも異なってもよい。
【００４１】
Ｒ３として、好ましくは、水素原子；ハロゲン原子；カルボキシル基；アセチル基；
直鎖あるいは分枝鎖状のＣ１〜Ｃ１０アルキル基、直鎖あるいは分枝鎖状のＣ２〜Ｃ１０アルケニル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、ホルミル基、アロイル基等の、置換されてもよいＣ６〜Ｃ２０の芳香族有機基；等を挙げることができる。
【００４２】
Ｒ４として、好ましくは、水素原子；ハロゲン原子；カルボキシル基；アセチル基；ホルミル基；
直鎖あるいは分枝鎖状のＣ１〜Ｃ１０アルキル基、直鎖あるいは分枝鎖状のＣ２〜Ｃ１０アルケニル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基、等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、アロイル基、フェニル基、Ｃ７〜Ｃ１６アルコキシフェニル基、Ｃ１〜Ｃ１０ジアルコキシフェニル基、Ｃ１〜Ｃ１０アルキルフェニル基、Ｃ１〜Ｃ１０ジアルキルフェニル基等の、置換されてもよいＣ６〜Ｃ２０の芳香族有機基；等を挙げることができる。
【００４３】
Ｒ３とＲ４は互いに結合してもよい。Ｒ３とＲ４が互いに結合して環構造を形成する場合、一般式（７）または（８）が挙げられる。点線部分は、Ｒ３が結合している炭素原子とＲ４が結合している炭素原子との間の結合を表す。
【００４４】
【化２２】
2017047742.tif 000024
【００４５】
Ｒ５、Ｒ６、Ｒ７、Ｒ８、Ｒ９、Ｒ１０、Ｒ１４、Ｒ１５、Ｒ１６は、Ｒ１、Ｒ２と同様な官能基を示す。複数存在するＲ５〜Ｒ７とは同一でも異なっていてもよい。
【００４６】
Ｒ１１として、好ましくは、水素原子；ハロゲン原子；
直鎖あるいは分枝鎖状のＣ１〜Ｃ２０アルキル基、Ｃ１〜Ｃ５ハロアルキル基、Ｃ１〜Ｃ５ジハロアルキル基、Ｃ１〜Ｃ５トリハロアルキル基等の、置換されてもよいＣ１〜Ｃ２０の脂肪族基；
Ｃ３〜Ｃ２０のシクロアルキル基、Ｃ６〜Ｃ２０のビシクロアルキル基、Ｃ１〜Ｃ５アルキル基で置換されたＣ３〜Ｃ２０のシクロアルキル基、Ｃ１〜Ｃ５アルキル基で置換されたＣ６〜Ｃ２０のビシクロアルキル基等の、置換されてもよいＣ３〜Ｃ２０の脂環族基；
Ｃ１〜Ｃ５アルキル基で置換されたアリール基等の、置換されてもよいＣ６〜Ｃ２０の芳香族有機基；等を挙げることができる。
【００４７】
Ｒ１２とＲ１３として、好ましくは、水素原子；ハロゲン原子；
Ｃ１〜Ｃ１０アルキル基、Ｃ１〜Ｃ５アルキルアルコキシカルボニル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００４８】
Ｒ１７とＲ１８として、好ましくは、水素原子；ハロゲン原子；
直鎖あるいは分枝鎖状のＣ１〜Ｃ１０アルキル基、Ｃ１〜Ｃ１０ヒドロキシアルキル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００４９】
一般式（１）または（２）のＬとＬ'は、オキシエチレン鎖、オキシプロピレン鎖、（チオ）エステル基、（チオ）アミド基から選択される1種以上を含む２価の有機基を示す。
具体的には、ＬとＬ'は、一般式（９）〜（１５）で表される。ＬとＬ'は同一でも異なっていてもよい。
【００５０】
【化２３】
2017047742.tif 000025
【００５１】
式（９）〜（１５）中、
Ｙは、酸素、硫黄を示す。
Ｒ１９は、水素、直鎖あるいは分枝鎖状のＣ１〜Ｃ１０アルキル基を示す。
Ｒ２０は、直鎖あるいは分枝鎖状のＣ１〜Ｃ１０アルキル基を示す。
ｐは、０〜１５の整数を示し、ｒは、０〜１０の整数を示す。
Ｑは、直鎖あるいは分枝鎖状のＣ１〜Ｃ１０アルキレン基、Ｃ１〜Ｃ１０アルケニレン基、1,2-、1,3-、1,4-位の置換アリール基から誘導される２価の基、置換ヘテロアリール基から誘導される２価の基等を示す。
＊１、＊２は結合手を表し、＊１は「Ｃｈａｉｎ」で表される１価または２価の有機基と結合し、＊２はＰＣまたはＰＣ' で表される１価の有機基と結合する。
【００５２】
一般式（１）または（２）の「Ｃｈａｉｎ」は、ポリシロキサン鎖、ポリオキシアルキレン鎖から選択される1種以上を含む１価または２価の有機基を示す。
ポリシロキサン鎖としては、ポリジメチルシロキサン鎖、ポリメチルフェニルシロキサン鎖、ポリメチルヒドロシロキサン鎖等が挙げられる。
ポリオキシアルキレン鎖としては、ポリオキシエチレン鎖、ポリオキシプロピレン鎖、ポリオキシヘキサメチレン鎖等が挙げられる。
【００５３】
具体的には、
「Ｃｈａｉｎ」は、フォトクロミック化合物が一般式（１）の場合は、一般式（１６）または（１７）の１価の有機基を示す。
【００５４】
【化２４】
2017047742.tif 000026
【００５５】
「Ｃｈａｉｎ」は、フォトクロミック化合物が一般式（２）の場合、一般式（１８）または（１９）の２価の有機基を示す。
【００５６】
【化２５】
2017047742.tif 000027
【００５７】
式（１６）〜（１９）中、
Ｒ２１は、直鎖あるいは分枝鎖状のＣ１〜Ｃ１０アルキル基を示す。
Ｒ２２は、直鎖あるいは分枝鎖状のＣ１〜Ｃ１０アルキル基を示す。
Ｒ２３は、水素、メチル基、エチル基を示す。
ｎは４〜７５の整数を示し、ｍは１〜５０の整数を示す。
ｑは１〜３の整数を示す。
＊３、＊４は結合手を表し、＊３はＬで表される２価の有機基と結合し、＊４はＬ'で表される２価の有機基と結合する。
【００５８】
本発明のフォトクロミック化合物は、ＷＯ２００９／１４６５０９公報、ＷＯ２０１０／２０７７０公報、ＷＯ２０１２／１４９５９９公報、ＷＯ２０１２／１６２７２５公報に記載の方法により得られる。
【００５９】
本発明のフォトクロミック化合物としては、Ｖｉｖｉｍｅｄ社のＲｅｖｅｒｓａｃｏｌ Ｈｕｍｂｅｒ Ｂｌｕｅ(ポリジメチルシロキサン鎖、ナフトピラン系発色団（一般式３）)、Ｒｅｖｅｒｓａｃｏｌ Ｃａｌｄｅｒ Ｂｌｕｅ(ポリジメチルシロキサン鎖、ナフトピラン系発色団（一般式３）)、Ｒｅｖｅｒｓａｃｏｌ Ｔｒｅｎｔ Ｂｌｕｅ(ポリジメチルシロキサン鎖、ナフトピラン系発色団（一般式３）)、Ｒｅｖｅｒｓａｃｏｌ Ｐｅｎｎｉｎｅ Ｇｒｅｅｎ(ポリジメチルシロキサン鎖、ナフトピラン系発色団（一般式３）)、Ｒｅｖｅｒｓａｃｏｌ Ｈｅａｔｈ Ｇｒｅｅｎ(ポリオキシアルキレン鎖、ナフトピラン系発色団（一般式３）)、Ｒｅｖｅｒｓａｃｏｌ Ｃｈｉｌｌｉ Ｒｅｄ(ポリジメチルシロキサン鎖、ナフトピラン系発色団（一般式３）)、Ｒｅｖｅｒｓａｃｏｌ Ｗｅｍｂｌｅｙ Ｇｒｅｙ(ポリオキシアルキレン鎖、ナフトピラン系発色団（一般式３）)、Ｒｅｖｅｒｓａｃｏｌ Ｃａｙｅｎｎｅ Ｒｅｄ(ポリオキシアルキレン鎖、ナフトピラン系発色団（一般式３）)等が挙げられる。
【００６０】
［（Ｃ）紫外線吸収剤］
本実施形態において、（Ｃ）紫外線吸収剤としては、下記一般式（ａ）〜（ｃ）で表される化合物から選択される少なくとも１種が用いられる。
【００６１】
【化２６】
2017047742.tif 000028
【００６２】
一般式（ａ）中、Ｒ１、Ｒ２は、Ｃ１〜Ｃ８のアルキル基、またはハロゲン原子を示し、同一でも異なっていてもよい。複数存在するＲ１同士、または複数存在するＲ２同士は同一でも異なっていてもよい。ｍは０〜３の整数、ｎは０〜３の整数を示し、pは０〜１の整数を示す。Ｒ３はエステル結合を含む直鎖または分岐のＣ１〜Ｃ１５炭化水素基、好ましくはエステル結合を含む直鎖または分岐のＣ１〜Ｃ８のアルキル基を示す。
【００６３】
一般式（ａ）で表される紫外線吸収剤としては、２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−（５−t−オクチル−３−（フェニルプロパン−２−イル）−２−ヒドロキシフェニル）ベンゾトリアゾール、２−（５−t−ブチル−３−（フェニルプロパン−２−イル）−２−ヒドロキシフェニル）ベンゾトリアゾール、２−（５−メチル−３−（フェニルプロパン−２−イル）−２−ヒドロキシフェニル）ベンゾトリアゾール、２−（５−オクチルプロピオネート−２−ヒドロキシフェニル）ベンゾトリアゾール、２−（５−t−オクチル−２−ヒドロキシフェニル）ベンゾトリアゾール、２−（３，５−ジ−t−ブチル−２−ヒドロキシフェニル）ベンゾトリアゾール、２−（３，５−ジ−t−ペンチル−２−ヒドロキシフェニル）ベンゾトリアゾール、２−（３，５−ビス−（フェニルプロパン−２−イル）−２−ヒドロキシフェニル）ベンゾトリアゾール、２−（３，５−ジ−t−ブチル−２−ヒドロキシフェニル）−５−クロロベンゾトリアゾール、２−（４−オクチルオキシ−２−ヒドロキシフェニル）ベンゾトリアゾール、２−（５−メチル−３−ｎ−ドデシル−２−ヒドロキシフェニル）ベンゾトリアゾール、２−（５−メチル−２−ヒドロキシフェニル）ベンゾトリアゾール、２−（５−ｔ−ブチル−２−ヒドロキシフェニル）ベンゾトリアゾールからなる群から選択される少なくとも１種であることが好ましい。
さらに好ましくは、２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−（５−t−オクチル−３−（フェニルプロパン−２−イル）−２−ヒドロキシフェニル）ベンゾトリアゾール、２−（５−t−ブチル−３−（フェニルプロパン−２−イル）−２−ヒドロキシフェニル）ベンゾトリアゾール、２−（５−メチル−３−（フェニルプロパン−２−イル）−２−ヒドロキシフェニル）ベンゾトリアゾール、２−（５−オクチルプロピオネート−２−ヒドロキシフェニル）ベンゾトリアゾール、２−（３，５−ジ−t−ペンチル−２−ヒドロキシフェニル）ベンゾトリアゾール、２−（３，５−ビス−（フェニルプロパン−２−イル）−２−ヒドロキシフェニル）ベンゾトリアゾール、２−（３，５−ジ−t−ブチル−２−ヒドロキシフェニル）−５−クロロベンゾトリアゾール、２−（４−オクチルオキシ−２−ヒドロキシフェニル）ベンゾトリアゾール、より好ましくは２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−（５−t−オクチル−３−（フェニルプロパン−２−イル）−２−ヒドロキシフェニル）ベンゾトリアゾール、２−（５−t−ブチル−３−（フェニルプロパン−２−イル）−２−ヒドロキシフェニル）ベンゾトリアゾール、２−（５−メチル−３−（フェニルプロパン−２−イル）−２−ヒドロキシフェニル）ベンゾトリアゾール、特に好ましくは２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾールからなる群から少なくとも１種を選択することである。
【００６４】
【化２７】
2017047742.tif 000029
【００６５】
一般式（ｂ）中、Ｚ１およびＺ２は同一でも異なっていてもよく、Ｃ１〜Ｃ６アルキル基、Ｃ１〜Ｃ６アルコキシ基等を挙げることができる。
【００６６】
【化２８】
2017047742.tif 000030
【００６７】
一般式（ｃ）中、Ｚ３は、置換されていてもよいＣ６〜Ｃ２０の芳香族有機基、置換されていてもよいＣ５〜Ｃ２０の脂環族基等を挙げることができ、Ｚ４およびＺ５は同一でも異なっていてもよく、Ｃ１〜Ｃ６アルキル基、Ｃ１〜Ｃ６アルコキシ基等を挙げることができる。
Ｃ６〜Ｃ２０の芳香族有機基としては、フェニル基、ベンジル基、ベンゾイル基、p-メトキシベンジル基等を挙げることができる。Ｃ５〜Ｃ２０の脂環族基としては、シクロペンチル基、シクロヘキシル基、シクロヘプチル基、シクロオクチル基、シクロペンタニル基、シクロデカニル基等を挙げることができる。
置換されたＣ６〜Ｃ２０の芳香族有機基の置換基または置換されたＣ５〜Ｃ２０の脂環族基の置換基としては、Ｃ１〜Ｃ６アルキル基、Ｃ１〜Ｃ６アルコキシ基等を挙げることができる。
【００６８】
一般式（ｂ）または（ｃ）において、Ｃ１〜Ｃ６アルキル基としては、メチル基、エチル基、ブチル基、プロピル基、ペンチル基、へキシル基等を挙げることができ、Ｃ１〜Ｃ６アルコキシ基としては、メトキシ基、エトキシ基、ブトキシ基、フェノキシ基等を挙げることができる。
【００６９】
一般式（ｂ）で表される化合物としては、２−エチル−２'−エトキシオキサニリド等を挙げることができる。一般式（ｃ）で表される化合物としては、（ｐ−メトキシベンジリデン）マロン酸ジメチル等を挙げることができる。
【００７０】
本実施形態においては、（Ｃ）紫外線吸収剤として、２−（２−ヒドロキシ−５−ｔ−オクチルフェニル)ベンゾトリアゾール、２−（２−ヒドロキシ−５−ｔ−ブチルフェニル)ベンゾトリアゾール、２−（２−ヒドロキシ−５−メチルフェニル)ベンゾトリアゾール、２−エチル−２'−エトキシオキサニリド、および（ｐ−メトキシベンジリデン）マロン酸ジメチルから選択される少なくとも一種用いることが特に好ましい。
【００７１】
本実施形態においては、本発明の効果の観点から、（Ｂ）フォトクロミック化合物を、（Ａ）（メタ）アクリル基を有する重合性単量体の混合物の合計に対して、１０ｐｐｍ〜１００００ｐｐｍ、好ましくは５０ｐｍ〜５０００ｐｐｍ、さらに好ましくは１００ｐｐｍ〜３０００ｐｐｍの範囲で含むことができる。
【００７２】
さらに、本発明の効果の観点から、（Ｃ）紫外線吸収剤を、（Ａ）（メタ）アクリル基を有する重合性単量体の混合物の合計に対し、１０ｐｐｍ〜２００００ｐｐｍ、好ましくは２０ｐｐｍ〜５０００ｐｐｍ、さらに好ましくは２０ｐｐｍ〜３０００ｐｐｍの範囲で含むことができる。
【００７３】
［その他の成分］
本実施形態においては、上記（Ａ）〜（Ｃ）成分に加えて、重合触媒、内部離型剤、樹脂改質剤等をさらに含んでいてもよい。
重合触媒としては、ラジカル重合開始剤としてペルオキシエステル系ラジカル重合開始剤、ペルオキシケタール系ラジカル重合開始剤又はアゾ系ラジカル重合開始剤を挙げることができる。
【００７４】
本発明の製造法において光学材料を製造するために単量体組成物を硬化するためには、単量体組成物にラジカル重合開始剤を添加し、次に加熱硬化法又は活性エネルギー線硬化法により硬化させて得ることができる。
これらのラジカル重合開始剤を用いて単量体組成物を硬化すると、硬化時のフォトクロミック化合物の分解を防止し、さらに、ポリオール、ポリチオール、ポリイソシアネート等を含む場合には、硬化時の着色を抑制することができる。
【００７５】
ペルオキシエステル系ラジカル重合開始剤としては、例えば、ｔ−へキシルペルオキシネオデカノエート、１，１，３，３−テトラメチルブチルぺルオキシネオデカノエート、ｔ−へキシルペルオキシ−２−エチルヘキサノエート、１−シクロヘキシル−１−メチルエチルペルオキシネオデカノエート、クミルペルオキシネオデカノエート、ｔ−ブチルペルオキシ−２−エチルヘキサノエート、ｔ−ブチルペルオキシピバレート、ｔ−ヘキシルペルオキシピバレート、ｔ−ブチルペルオキシネオデカノエート、ｔ−ブチルペルオキシイソブチレート、ｔ−ブチルペルオキシラウレート、ｔ−ブチルペルオキシノナノエート等が挙げられる。
【００７６】
パーオキシケタール系ラジカル重合開始剤としては、１，１−ビス（ｔ−ヘキシルペルオキシ）シクロヘキサン、１，１−ビス（ｔ−ブチルペルオキシ）シクロヘキサン、ジ−ｔ−ブチルペルオキシ−２−メチルシクロヘキサン、１，１−ビス（ｔ−ブチルペルオキシ）３，３，５−トリメチルシクロヘキサンが好ましい。さらに好ましくは、１，１−ビス（ｔ−ヘキシルペルオキシ）シクロヘキサン、１，１−ビス（ｔ−ブチルペルオキシ）シクロヘキサン、ジ−ｔ−ブチルペルオキシ−２−メチルシクロヘキサンの少なくとも１種を選択することである。
【００７７】
アゾ系ラジカル重合開始剤としては、例えば、アゾビスイソブチロニトリル、アゾビスジメチルバレロニトリル等が挙げられる。
これらは１種又は２種以上を混合して用いることができる。また、さらに必要に応じて他のラジカル重合開始剤を併用しても良い。
【００７８】
本発明において、ラジカル重合開始剤の添加量は、単量体組成物に対して、通常０．０１〜１０重量％、好ましくは０．１〜５重量％の範囲である。０．０１重量％未満では硬化が不十分となり、１０重量％を超えると硬化物に歪みが入る傾向にある。
【００７９】
内部離型剤としては、酸性リン酸エステルを用いることができる。酸性リン酸エステルとしては、リン酸モノエステル、リン酸ジエステルを挙げることができ、それぞれ単独または２種類以上混合して使用することできる。
【００８０】
樹脂改質剤としては、例えば、エピスルフィド化合物、アルコール化合物、アミン化合物、エポキシ化合物、有機酸及びその無水物、（メタ）アクリレート化合物等を含むオレフィン化合物等が挙げられる。
【００８１】
＜光学材料用重合性組成物の製造方法＞
本実施形態の光学材料用重合性組成物は、
（Ａ）（メタ）アクリル基を有する重合性単量体を含む単量体混合物と、
（Ｂ）一般式（１）および一般式（２）で表される化合物から選択される少なくとも1種である、フォトクロミック化合物と、
（Ｃ）一般式（ａ）〜（ｃ）で表される化合物から選択される少なくとも１種である、紫外線吸収剤と、を一括混合して、調製することができる。
【００８２】
（Ａ）成分、（Ｂ）成分および（Ｃ）成分、さらにその他添加剤を混合して重合性組成物を調製する場合の温度は通常２５℃以下で行われる。重合性組成物のポットライフの観点から、さらに低温にすると好ましい場合がある。ただし、触媒、内部離型剤、添加剤のモノマーへの溶解性が良好でない場合は、あらかじめ加温して、モノマー、樹脂改質剤に溶解させることも可能である。
【００８３】
本実施形態において、樹脂成形体の製造方法は、特に限定されないが、好ましい製造方法として注型重合が挙げられる。はじめに、ガスケットまたはテープ等で保持された成型モールド間に重合性組成物を注入する。この時、得られるプラスチックレンズに要求される物性によっては、必要に応じて、減圧下での脱泡処理や加圧、減圧等の濾過処理等を行うことが好ましい場合が多い。
【００８４】
重合条件については、重合性組成物の組成、触媒の種類と使用量、モールドの形状等によって大きく条件が異なるため限定されるものではないが、およそ、−５０〜１５０℃の温度で１〜５０時間かけて行われる。場合によっては、１０〜１５０℃の温度範囲で保持または徐々に昇温して、１〜４８時間で硬化させることが好ましい。
【００８５】
樹脂成形体は、必要に応じて、アニール等の処理を行ってもよい。処理温度は通常５０〜１５０℃の間で行われるが、９０〜１４０℃で行うことが好ましく、１００〜１３０℃で行うことがより好ましい。
【００８６】
本実施形態において、樹脂を成形する際には、上記「その他の成分」に加えて、目的に応じて公知の成形法と同様に、鎖延長剤、架橋剤、光安定剤、酸化防止剤、ブルーイング剤、油溶染料、充填剤、密着性向上剤などの種々の添加剤を加えてもよい。
【００８７】
＜用途＞
本実施形態のアクリル系樹脂は、注型重合時のモールドの種類を変えることにより種々の形状の成形体として得ることができる。
本実施形態の光学材料用重合性組成物を硬化させた成形体は、発色後の380nmにおける光線透過率を通常８％以下、好ましくは５％以下、より好ましくは２％以下まで抑制することができる。本実施形態の樹脂成形体は、このような優れた紫外線カット機能とともに光応答性の速いフォトクロミック性能を備え、さらに高い屈折率及び高い透明性を備えており、プラスチックレンズ等の各種光学材料に使用することが可能である。特に、プラスチック眼鏡レンズやプラスチック偏光レンズとして好適に用いることができる。
本実施形態のプラスチックレンズの製造方法は、光学材料用重合性組成物を注型重合することによりレンズ基材を形成する工程を含む。
【００８８】
［プラスチック眼鏡レンズ］
本実施形態の成形体からなるレンズ基材を用いたプラスチック眼鏡レンズは必要に応じて、片面又は両面にコーティング層を施して用いてもよい。
本実施形態のプラスチック眼鏡レンズは、上述の重合性組成物からなるレンズ基材とコーティング層とからなる。
【００８９】
コーティング層として、具体的には、プライマー層、ハードコート層、反射防止層、防曇コート層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【００９０】
これらのコーティング層はそれぞれ、赤外線から目を守る目的で赤外線吸収剤、レンズの耐候性を向上する目的で光安定剤や酸化防止剤、フォトクロ化合物、レンズのファッション性を高める目的で染料や顔料、帯電防止剤、その他、レンズの性能を高めるための公知の添加剤を併用してもよい。
塗布によるコーティングを行う層に関しては塗布性の改善を目的とした各種レベリング剤を使用してもよい。
【００９１】
プライマー層は通常、後述するハードコート層とレンズとの間に形成される。プライマー層は、その上に形成するハードコート層とレンズとの密着性を向上させることを目的とするコーティング層であり、場合により耐衝撃性を向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【００９２】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等機能を与えることを目的としたコーティング層である。
【００９３】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【００９４】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤で用いてもよい。
【００９５】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【００９６】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【００９７】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【００９８】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【００９９】
［プラスチック偏光レンズ］
本実施形態のプラスチック偏光レンズは、偏光フィルムと、前記偏光フィルムの少なくとも一方の面に形成された、本実施形態の光学材料用重合性組成物を硬化させた成形体からなる基材層と、を備える。
【０１００】
本実施形態における偏光フィルムは、熱可塑性樹脂から構成することができる。熱可塑性樹脂としては、熱可塑性ポリエステル、熱可塑性ポリカーボネート、熱可塑性ポリオレフィン、熱可塑性ポリイミド等を挙げることができる。耐水性、耐熱性および成形加工性の観点から、熱可塑性ポリエステル、熱可塑性ポリカーボネートが好ましく、熱可塑性ポリエステルがより好ましい。
【０１０１】
熱可塑性ポリエステルとしては、ポリエチレンテレフタレート、ポリエチレンナフタレート、及びポリブチレンテレフタレート等を挙げることができ、耐水性、耐熱性および成形加工性の観点からポリエチレンテレフタレートが好ましい。
【０１０２】
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
偏光フィルムは乾燥、安定化のため加熱処理を施したうえで使用してもよい。
さらに、偏光フィルムは、アクリル系樹脂との密着性を向上させるために、プライマーコーティング処理、薬品処理（ガス又はアルカリ等の薬液処理）、コロナ放電処理、プラズマ処理、紫外線照射処理、電子線照射処理、粗面化処理、火炎処理などから選ばれる１種又は２種以上の前処理を行った上で使用してもよい。このような前処理のなかでも、プライマーコーティング処理、薬品処理、コロナ放電処理、プラズマ処理から選ばれる１種又は２種以上が特に好ましい。
【０１０３】
本実施形態のプラスチック偏光レンズは、このような偏光フィルムの少なくとも一方の面上に、本実施形態の光学材料用重合性組成物を硬化させて得られる基材層を設けることにより得ることができる。
プラスチック偏光レンズの製造方法は、特に限定されないが、好ましくは注型重合法を挙げることできる。
【０１０４】
本実施形態のプラスチック偏光レンズの製造方法は、例えば、
偏光フィルムを、モールドから離隔した状態でレンズ注型用鋳型内に固定する工程と、
前記偏光フィルムと、前記モールドとの間に形成される空隙の少なくとも一方に前記光学材料用重合性組成物を注入する工程と、
前記光学材料用重合性組成物を重合硬化して、前記偏光フィルムの少なくとも一方の面に基材層を積層する工程と、を含むことができる。
【０１０５】
レンズ注型用鋳型は、ガスケットで保持された２個の略円盤状のガラス製のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【０１０６】
光学材料用重合性組成物の重合条件は、重合性組成物の組成、触媒の種類と使用量、モールドの形状等によって条件が異なるが、５〜１４０℃の温度で１〜５０時間かけて行われる。場合によっては、５〜１３０℃の温度範囲で保持または徐々に昇温して、１〜２５時間で硬化させることが好ましい。
重合により硬化した積層体を鋳型より離型して、本実施形態のプラスチック偏光レンズを得ることができる。
【０１０７】
本実施形態において、重合・離型後の積層体は、必要に応じて、アニール等の加熱処理を行ってもよい。処理温度は、本発明の効果の観点から、９０〜１５０℃の間で行われるが、１１０〜１３０℃で行うことが好ましく、１１５〜１２５℃で行うことがより好ましい。処理時間は、本発明の効果の観点から、１〜１０時間、好ましくは２〜５時間の範囲である。
なお、得られた基材層の表面には、プラスチック眼鏡レンズと同様な前記コーティング層を形成してもよい。
【０１０８】
本実施形態においては、光学材料用重合性組成物からなる基材を含むプラスチック眼鏡レンズ等により説明したが、フォトクロミック化合物および紫外線吸収剤を含まない基材上に、本実施形態の光学材料用重合性組成物からなる層を設けることもできる。
【実施例】
【０１０９】
以下、本発明を実施例に基づいて具体的に説明するが、本発明はこれらの実施例に限定されるものではない。なお、硬化樹脂からなる成形体およびプラスチックレンズの評価は以下の方法により実施した。【０１１０】
・屈折率（ｎｅ）アッベ数（νｅ）：  島津製作所製プルフリッヒ屈折計ＫＰＲ−３０を用いて、２０℃で測定した。
・比重：２５℃にてアルキメデス法により測定した。
・光線透過率：発色後の380nmにおける光線透過率：メタルハライドランプ（１８０Ｗ）光源装置を用いて、温度１９℃、積算光量計で測定した紫外線強度１．２ｍＷ／ｃｍ2の条件で、２．０ｍｍ厚に加工した成形体サンプルを５分間発色させたときの、分光を透過測定システムで測定する。
この数値が小さいほど、紫外線をカットする性能が高いことを示す。
・フォトクロ性能：発色後の550nmにおける光線透過率：ウシオ電機社製ＭＳ−３５ＡＡＦ／ＦＢキセノンランプ光源装置（照度５００００ルクス）を用いて、温度２３℃で、積算光量計で、２．０ｍｍ厚に加工した成形体サンプルを５分間発色させたときの分光をMCPD-7700透過測定システムで測定する。
この透過率が小さいほど発色時の遮光性が高いため、フォトクロミック性能が高いことを示す。【０１１１】
（使用原料）
フォトクロミック化合物：
・Ｒｅｖｅｒｓａｃｏｌ Ｃａｌｄｅｒ Ｂｌｕｅ(ポリジメチルシロキサン鎖、ナフトピラン系発色団（一般式３）)
・Ｒｅｖｅｒｓａｃｏｌ Ｔｒｅｎｔ Ｂｌｕｅ(ポリジメチルシロキサン鎖、ナフトピラン系発色団（一般式３）)
・Ｒｅｖｅｒｓａｃｏｌ Ｈｅａｔｈ Ｇｒｅｅｎ(ポリオキシアルキレン鎖、ナフトピラン系発色団（一般式３）)
・Ｒｅｖｅｒｓａｃｏｌ Ｗｅｍｂｌｅｙ Ｇｒｅｙ(ポリオキシアルキレン鎖、ナフトピラン系発色団（一般式３）)
・Ｒｅｖｅｒｓａｃｏｌ Ｃｈｉｌｌｉ Ｒｅｄ(ポリジメチルシロキサン鎖、ナフトピラン系発色団（一般式３）)【０１１２】
［実施例１］
ＳＳＳ−５５モノマー１００．０重量部にフォトクロミック化合物として製品名Ｒｅｖｅｒｓａｃｏｌ Ｃａｌｄｅｒ Ｂｌｕｅを０．０２重量部、製品名Ｒｅｖｅｒｓａｃｏｌ Ｔｒｅｎｔ Ｂｌｕｅを０．０１重量部、製品名Ｒｅｖｅｒｓａｃｏｌ Ｈｅａｔｈ Ｇｒｅｅｎを０．０３１重量部を加え、2,2'-アゾビス[2,4-ジメチルバレロニトリル]０．２５重量部、1,1-ビス(t-ブチルペルオキシ)シクロヘキサン0.03重量部、紫外線吸収剤として２−（２−ヒドロキシ−５−ｔ−オクチルフェニル)ベンゾトリアゾール（ＶＩＯＳＯＲＢ５８３（製品名）、共同薬品社製）０．１０重量部を加え、混合撹拌して溶解させた。５ｍｍＨｇ下60分間脱気した。１μｍＰＴＦＥ製フィルターにてろ過を行い、ガラスモールドとテープからなるモールド型へ注入した。このモールド型をオーブンへ投入後、35℃から９５℃まで２３時間かけて徐々に昇温して重合した。重合終了後、オーブンからモールド型を取り出し、離型して２．０ｍｍ厚樹脂平板を得た。得られた樹脂平板をさらに１１０℃で１時間アニール化を行った。得られた樹脂平板は屈折率（ｎｅ）１．５４７、アッベ数（νｅ）４０、樹脂比重は１．１８であった。
成形体は無色透明であり、太陽光線下に置くと直ちに着色し、光線を遮蔽すると消色するという良好な調光性能を有するものであった。成形体の調光性能を評価したところ、着色後の３８０ｎｍにおける光線透過率：１．２％、着色後の５５０ｎｍにおける発色後の光線透過率：２７．０％という良好な結果を示した。結果を表−１に示す。【０１１３】
［実施例２］
フォトクロミック化合物として製品名Ｒｅｖｅｒｓａｃｏｌ Ｃａｌｄｅｒ Ｂｌｕｅを０．０３重量部、製品名Ｒｅｖｅｒｓａｃｏｌ Ｔｒｅｎｔ Ｂｌｕｅを０．０１５重量部、製品名Ｒｅｖｅｒｓａｃｏｌ Ｈｅａｔｈ Ｇｒｅｅｎを０．０４６５重量部に変更した以外は実施例1と同様な方法で２．０ｍｍ厚樹脂平板を得た。結果を、表−１に示す。【０１１４】
［実施例３］
フォトクロミック化合物として製品名Ｒｅｖｅｒｓａｃｏｌ Ｗｅｍｂｌｅｙ Ｇｒｅｙ ０．０５４重量部、製品名Ｒｅｖｅｒｓａｃｏｌ Ｈｅａｔｈ Ｇｒｅｅｎ  ０．０２１５重量部、紫外線吸収剤として２−（２−ヒドロキシ−５−ｔ−オクチルフェニル)ベンゾトリアゾール０．０２重量部、に変更した以外は実施例1と同様な方法で２．０ｍｍ厚樹脂平板を得た。結果を、表−１に示す。【０１１５】
［実施例４］
紫外線吸収剤として２−（２−ヒドロキシ−５−ｔ−オクチルフェニル)ベンゾトリアゾールを0.10重量部、に変更した以外は実施例３と同様な方法で２．０ｍｍ厚樹脂平板を得た。結果を、表−１に示す。【０１１６】
［実施例５］
フォトクロミック化合物として製品名Ｒｅｖｅｒｓａｃｏｌ Ｃｈｉｌｌｉ Ｒｅｄ  ０．０６重量部、製品名Ｒｅｖｅｒｓａｃｏｌ Ｈｅａｔｈ Ｇｒｅｅｎ  ０．０９重量部、紫外線吸収剤として２−（２−ヒドロキシ−５−ｔ−オクチルフェニル)ベンゾトリアゾール０．０２重量部、に変更した以外は実施例1と同様な方法で２．０ｍｍ厚樹脂平板を得た。結果を、表−１に示す。【０１１７】
［実施例６］
紫外線吸収剤として２−（２−ヒドロキシ−５−ｔ−オクチルフェニル)ベンゾトリアゾールを0.05重量部、に変更した以外は実施例５と同様な方法で２．０ｍｍ厚樹脂平板を得た。結果を、表−１に示す。【０１１８】
［実施例７］
紫外線吸収剤として２−（２−ヒドロキシ−５−メチルフェニル)ベンゾトリアゾール（TINUVIN P（製品名）、BASF社製）を0.10重量部、に変更した以外は実施例１と同様な方法で２．０ｍｍ厚樹脂平板を得た。結果を、表−１に示す。【０１１９】
［実施例８］
紫外線吸収剤として２−（２−ヒドロキシ−５−ｔ−ブチルフェニル)ベンゾトリアゾール（TINUVIN PS（製品名）、BASF社製）を0.15重量部、に変更した以外は実施例１と同様な方法で２．０ｍｍ厚樹脂平板を得た。結果を、表−１に示す。【０１２０】
［実施例９］
紫外線吸収剤として（ｐ−メトキシベンジリデン）マロン酸ジメチル（Hostavin PR-25（製品名）、CLARIANT社製）を1.0重量部、に変更した以外は実施例３と同様な方法で２．０ｍｍ厚樹脂平板を得た。結果を、表−１に示す。【０１２１】
［実施例１０］
紫外線吸収剤として２−エチル−２'−エトキシオキサニリド（Hostavin VSU（製品名）、CLARIANT社製）を1.0重量部、に変更した以外は実施例３と同様な方法で２．０ｍｍ厚樹脂平板を得た。結果を、表−１に示す。【０１２２】
［比較例１］
紫外線吸収剤を添加しない以外は実施例１と同様な方法で２．０ｍｍ厚樹脂平板を得た。結果を、表−１に示す。【０１２３】
［比較例２］
紫外線吸収剤として2,2'4,4'-テトラヒドロキシベンゾフェノン（シーソルブ１０６（製品名）、シプロ化成社製）０．０２５重量部、に変更した以外は実施例１と同様な方法で２．０ｍｍ厚樹脂平板を得た。結果を、表−１に示す。【０１２４】
［比較例３］
紫外線吸収剤として2,2'-ジヒドロキシ-4,4'-ジメトキシベンゾフェノン（シーソルブ１０７（製品名）０．０２０重量部、に変更した以外は実施例１と同様な方法で２．０ｍｍ厚樹脂平板を得た。結果を、表−１に示す。【０１２５】
［比較例４］
フォトクロミック化合物を、Benzenamine, 4-[7,9-dimethoxy-2-(4-methoxyphenyl)-5-methyl-2H-naphtho[1,2-b]pyran-2-yl]-N,N-dimethyl-を０．０５３６重量部、Morpholine, 4-[3-(4-methoxyphenyl)-3-phenyl-3H-naphtho[2,1-b]pyran-6-yl]-を０．００６４重量部に変更した以外は実施例1と同様な方法で２．０ｍｍ厚樹脂平板を得た。結果を、表−１に示す。【０１２６】
【表１】
2017047742.tif 000031
【０１２７】
表−１に記載の成分等は以下のとおり。
・色素（１）：Reversacol Calder Blue
・色素（２）：Reversacol Trent Blue
・色素（３）：Reversacol Heath Green
・色素（４）：Reversacol Wembley Grey
・色素（５）：Reversacol Chilli Red
＊１：Benzenamine, 4-[7,9-dimethoxy-2-(4-methoxyphenyl)-5-methyl-2H-naphtho[1,2-b]pyran-2-yl]-N,N-dimethyl-を0.0536重量部、Morpholine, 4-[3-(4-methoxyphenyl)-3-phenyl-3H-naphtho[2,1-b]pyran-6-yl]-を0.0064重量部含む。【０１２８】
なお、プラスチック偏光レンズにおいても、同様の結果が得られることが推定された。【０１２９】
この出願は、２０１５年９月１６日に出願された日本出願特願２０１５−１８３４９２号を基礎とする優先権、及び２０１５年１２月９日に出願された日本出願特願２０１５−２４０３５４号を基礎とする優先権を主張し、その開示の全てをここに取り込む。
【国際調査報告】
2017047742.tif 000051
2017047742.tif 000052
2017047742.tif 000053
2017047742.tif 000054